(57)【要約】  本発明は、プロモーターの存在下で、リガンドをキャッピングする必要のない高収率での原子量子クラスター（ＡＱＣ）の簡単でスケーラブルな生成方法を提供する。さらに、本発明は、少なくとも原子量子クラスターと、所望により金属塩と、所望によりＡＱＣのＨＯＭＯ軌道よりも低い標準電極電位を有するホールスカベンジャーと、所望により前記金属イオンの標準電極電位を超える標準電極電位を有する酸化剤と、極性溶媒とを含み、金属塩およびホールスカベンジャーは両方とも極性溶媒に可溶であり、互いに反応せず、混合物中のホールスカベンジャーの当量数は、混合物中の金属塩の当量数よりも大きい、混合物を提供する。【特許請求の範囲】
【請求項１】
原子量子クラスター（ＡＱＣ）の生成方法であって、
ａ）下記：
−  ピコモルからマイクロモル濃度の出発原子量子クラスターと、
−  金属塩と、
−  極性溶媒と、
−  前記出発原子量子クラスターの最高被占軌道（ＨＯＭＯ）よりも低い標準電極電位を有するホールスカベンジャーと
を含む混合物であって、
前記金属塩および前記ホールスカベンジャーは、前記極性溶媒に可溶であり、かつ、互いに反応せず、
前記混合物において、前記ホールスカベンジャーの当量数は、前記金属塩の当量数よりも大きいことを特徴とする
混合物を用意する工程と、
ｂ）工程（ａ）の前記混合物にプロモーターを適用する工程であって、ここで当該プロモーターは、工程（ａ）の前記混合物の前記出発原子量子クラスターのＨＯＭＯ−ＬＵＭＯギャップ以上のエネルギーを有する光または放射線であることを特徴とする工程と、
ｃ）前記金属塩の金属の標準電極電位を超える標準電極電位を有する酸化剤を添加する工程であって、
ここで、当該酸化剤は、工程（ａ）の前記混合物に添加され、および／または工程（ｂ）における前記プロモーターの適用中および／または適用後に、前記混合物に添加され得ることを特徴とする工程とを含む、方法。
【請求項２】
前記混合物中の酸化剤の量は、金属塩の量よりも多い、請求項１に記載の方法。
【請求項３】
工程ａ）の前記極性溶媒は、水、アセトニトリル、クロロホルム、ジクロロメタン、酢酸、トルエンおよびそれらの混合物から選択される、請求項１または２に記載の方法。
【請求項４】
前記ホールスカベンジャーは、２〜６個の炭素原子を有する直鎖または分岐鎖アルコールから選択される、請求項１から３のいずれか一項に記載の方法。
【請求項５】
前記ホールスカベンジャーは、ヒドロキノン、ヨウ化物塩、シュウ酸、酢酸、ギ酸、ギ酸ナトリウム、亜硫酸塩およびそれらの混合物から選択される、請求項１から３のいずれか一項に記載の方法。
【請求項６】
工程ａ）における前記金属塩の前記金属は、銀、白金、パラジウム、金、銅、イリジウム、ロジウム、ルテニウム、ニッケル、鉄、コバルトまたはそれらの２種および多種の金属の組み合わせから選択される、請求項１から５のいずれか一項に記載の方法。
【請求項７】
工程ａ）における前記金属塩は、臭素酸銀、亜臭素酸銀、塩素酸銀、過塩素酸銀、亜塩素酸銀、フッ化銀、硝酸銀、亜硝酸銀、酢酸銀、過マンガン酸銀およびそれらの混合物から選択される銀塩である、請求項１から６のいずれか一項に記載の方法。
【請求項８】
前記酸化剤は、硝酸、過酸化水素、過マンガン酸塩、過塩素酸塩、オゾン、過硫酸塩、次亜塩素酸塩、亜塩素酸塩、次亜臭素酸塩、亜臭素酸塩、過クロム酸塩およびそれらの混合物から選択される、請求項１から７のいずれか一項に記載の方法。
【請求項９】
工程ａ）の前記混合物は、
−  １×１０−１２Ｍ〜１×１０−６Ｍの原子量子クラスターと、
−  ０．１ｍＭ〜１Ｍの金属塩と、
−  １ｍＭ〜１０Ｍの前記酸化剤と、
−  １ｖ／ｖ％〜９０ｖ／ｖ％のホールスカベンジャーと、
−  １０ｖ／ｖ％〜９９ｖ／ｖ％の極性溶媒と
を含む、請求項１から８のいずれか一項に記載の方法。
【請求項１０】
工程ａ）の前記混合物は、ナノモル濃度の原子量子クラスターを含む、請求項１から９のいずれか一項に記載の方法。
【請求項１１】
原子量子クラスターが１０％超、好ましくは約４０％の収率で生成される、請求項１から１０のいずれか一項に記載の方法。
【請求項１２】
原子量子クラスターが少なくともミリグラムスケールで生成される、請求項１から１１のいずれか一項に記載の方法。
【請求項１３】
−  原子量子クラスターと、
−  金属塩と、
−  前記金属塩の金属の標準電極電位を超える標準電極電位を有する酸化剤と、
−  前記原子量子クラスターのＨＯＭＯ軌道よりも低い標準電極電位を有するホールスカベンジャーと、
−  極性溶媒と
を含む混合物であって、
前記金属塩および前記ホールスカベンジャー双方は、前記極性溶媒に可溶であり、かつ、互いに反応せず、さらに
前記混合物中のホールスカベンジャーの当量数は、前記混合物中の金属塩の当量数よりも大きい、混合物。
【請求項１４】
−  １×１０−１２Ｍ〜１×１０−６Ｍの原子量子クラスターと、
−  ０．１ｍＭ〜１Ｍの金属塩と、
−  １ｍＭ〜１０Ｍの前記酸化剤と、
−  １ｖ／ｖ％〜９０ｖ／ｖ％の前記ホールスカベンジャーと、
−  １０ｖ／ｖ％〜９９ｖ／ｖ％の極性溶媒と
を含む、請求項１３に記載の混合物。
【請求項１５】
−  １×１０−５Ｍ〜１Ｍの原子量子クラスターと、
−  ０〜０．９Ｍの金属塩と、
−  ０Ｍ〜５Ｍの前記酸化剤と、
−  ０ｖ／ｖ％〜８０ｖ／ｖ％の前記ホールスカベンジャーと、
−  ２０ｖ／ｖ％〜１００ｖ／ｖ％の極性溶媒と
を含む、請求項１３に記載の混合物。
【発明の詳細な説明】
【技術分野】
【０００１】
本発明は、原子量子クラスター（ＡＱＣ）の生成方法に関する。
【背景技術】
【０００２】
孤立した原子またはナノ粒子と比較した場合に、数個の原子からなる金属クラスター（ＡＱＣ）の高い触媒活性が現況技術において周知である［Ａ．Ｃｏｒｍａ  ｅｔ  ａｌ．，Ｎａｔｕｒｅ  Ｃｈｅｍｉｓｔｒｙ，ｖｏｌ．５，ｐ．７７５−７８１，２０１３］。特に、生体内感知装置［Ｐｅｙｓｅｒ，Ｌ．Ａ．；Ｖｉｎｓｏｎ，Ａ．Ｅ．；Ｂａｒｔｋｏ，Ａ．Ｐ．；Ｄｉｃｋｓｏｎ，Ｒ．Ｍ．，Ｓｃｉｅｎｃｅ，２００１，２９１，１０３］、電極触媒作用［Ｂｏｙｅｎ  Ｈ−Ｇ．ｅｔ  ａｌ．Ｓｃｉｅｎｃｅ  ２００２，２９７，１５３３］、磁性、フォトルミネッセンスまたは触媒作用［Ｎａｎｏ  ｅｎｇ．Ｈｙｄｒｏｇｅｌｓ  ｆｏｒ  ｃｅｌｌ  ｅｎｇ．，２０１２，Ｓｐｒｉｎｇｅｒ  Ｎｅｔｈｅｒｌａｎｄｓ，Ｅｄ．Ｂｈｕｓｈａｎ，Ｂｈａｒａｔ，ｐｐ．２６３９−２６４８］の分野における原子量子クラスター（ＡＱＣ）の潜在的な用途故に、量を大規模まで増加させることが可能なＡＱＣを生成するための簡単な合成方法の開発に多大なる関心が集まっている。
【０００３】
近年開発された安定したＡＱＣの合成方法がいくつかある。特に、ソフトケミカル法による金属クラスターの合成には、主に、ｉ）過剰量の強力な結合リガンドを用いて小さなナノ粒子をエッチングするトップダウンアプローチ、およびｉｉ）強力な結合リガンドを使用して、通常は強力な還元剤を使用して成長を阻害するボトムアップアプローチの２つのアプローチがある［Ｎａｎｏ  ｅｎｇ．Ｈｙｄｒｏｇｅｌｓ  ｆｏｒ  ｃｅｌｌ  ｅｎｇ．，２０１２，Ｓｐｒｉｎｇｅｒ  Ｎｅｔｈｅｒｌａｎｄｓ，Ｅｄ．Ｂｈｕｓｈａｎ，Ｂｈａｒａｔ，ｐｐ．２６３９−２６４８］。しかし、両方のアプローチで通常必要とされるリガンドの使用は、触媒作用等、ＡＱＣの重要な特性の一部を妨げる可能性がある。
【０００４】
Ｕｎｉｖｅｒｓｉｄａｄ  ｄｅ  ＳａｎｔｉａｇｏによるＥＰ１９１４１９６Ａ１（２００８年）は、同時に一定の低速および低濃度の試薬を維持したまま、金属塩または金属イオンが還元剤によって還元される、強力な結合リガンドまたはキャッピング剤の使用を必要としない安定したＡＱＣを生成する力学的に制御された方法を報告している。しかし、この方法では、マイクロモル濃度のオーダーで非常に少量の裸のクラスター（リガンドのないクラスター）が生成される。加えて、リガンドの欠如故に反応速度が上がるとナノ粒子が大量に形成されるため、この方法による裸のＡＱＣの大量生産は妨げられる。
【０００５】
したがって、報告された方法はあるものの、高濃度かつ高収率でＡＱＣを生成する新規な単純かつスケーラブルな方法が当該技術分野で依然として必要とされている。
【発明の概要】
【０００６】
本発明の目的は、収率が改善された、リガンドのないＡＱＣ（裸のＡＱＣ）のスケーラブルな生成方法を提供することである。本発明の発明者らは、酸化条件下でのＡＱＣおよびナノ粒子の安定性が異なることを考慮に入れた新規な方法を開発した。したがって、第１の態様では、本発明は、
原子量子クラスター（ＡＱＣ）の生成方法であって、
ａ）下記：
−  ピコモルからマイクロモル濃度の出発原子量子クラスターと、
−  金属塩と、
−  極性溶媒と、
−  出発原子量子クラスターの最高被占軌道（ＨＯＭＯ）よりも低い標準電極電位を有するホールスカベンジャーと
を含む混合物であって、
前記金属塩および前記ホールスカベンジャーは、前記極性溶媒に可溶であり、互いに反応せず、
前記混合物において、前記ホールスカベンジャーの当量数は、金属塩の当量数よりも大きいことを特徴とする
混合物を用意する工程と、
ｂ）工程（ａ）の混合物にプロモーターを適用する工程であって、ここで当該プロモーターは、工程（ａ）の混合物の出発原子量子クラスターのＨＯＭＯ−ＬＵＭＯギャップ以上のエネルギーを有する光または放射線であることを特徴とする工程と、
ｃ）金属塩の金属の標準電極電位を超える標準電極電位を有する酸化剤を添加する工程であって、
ここで、当該酸化剤は、工程（ａ）の混合物に添加され、および／または工程（ｂ）における前記プロモーターの適用中および／または適用後に、前記混合物に添加され得ることを特徴とする工程とを含む、方法に関する。
【０００７】
さらに、第２の態様において、本発明は、
−  原子量子クラスターと、
−  金属塩と、
−  金属塩の金属の標準電極電位を超える標準電極電位を有する酸化剤と、
−  原子量子クラスターのＨＯＭＯ軌道よりも低い標準電極電位を有するホールスカベンジャーと、
−  極性溶媒と
を含む混合物であって、
金属塩およびホールスカベンジャーは両方とも当該混合物中に可溶であり、かつ、互いに反応せず、さらに
混合物中のホールスカベンジャーの当量数は、混合物中の金属塩の当量数よりも大きい、混合物に言及する。
【０００８】
本明細書に組み込まれ、本明細書の一部を構成する添付の図面は、本発明の例示的実施形態を示し、その説明とともに本発明の原理を説明する役割を果たす。
【図面の簡単な説明】
【０００９】
【図１】本発明の方法から得られるＡＱＣ（実施例１）のＥＳＩ−質量スペクトルである。
【図２】異なる時点における実施例１の反応混合物の紫外可視スペクトルである。
【図３】異なる時点における実施例２の反応混合物の紫外可視スペクトルである。
【発明を実施するための形態】
【００１０】
本発明は、高収率での原子量子クラスターの新規の簡単な生成方法を提供する。詳細には本発明の方法により、リガンドのない状態で、４０％程度の収率にて溶液中の裸のＡＱＣを得ることが可能になる。
【００１１】
本発明の方法は、
原子量子クラスター（ＡＱＣ）の生成方法であって、
ａ）下記：
−  ピコモルからマイクロモル濃度の出発原子量子クラスターと、
−  金属塩と、
−  極性溶媒と、
−  出発原子量子クラスターの最高被占軌道（ＨＯＭＯ）よりも低い標準電極電位を有するホールスカベンジャーと
を含む混合物であって、
前記金属塩および前記ホールスカベンジャーは、前記極性溶媒に可溶であり、互いに反応せず、
前記混合物において、前記ホールスカベンジャーの当量数は、金属塩の当量数よりも大きいことを特徴とする
混合物を用意する工程と、
ｂ）工程ａ）の混合物にプロモーターを適用する工程であって、ここで当該プロモーターは、工程ａ）の混合物の出発原子量子クラスターのＨＯＭＯ−ＬＵＭＯギャップ以上のエネルギーを有する光または放射線であることを特徴とする工程と、
ｃ）金属塩の金属の標準電極電位を超える標準電極電位を有する酸化剤を添加する工程であって、
ここで、当該酸化剤は、工程ａ）の混合物に添加され、および／または工程ｂ）における前記プロモーターの適用中および／または適用後に、前記混合物に添加され得ることを特徴とする工程とを含む、方法である。
【００１２】
特定の実施形態において、金属塩の金属の標準電極電位を超える標準電極電位を有する酸化剤は、工程（ａ）の混合物中である。
【００１３】
「クラスター」という用語は、サイズが約１〜２ｎｍ未満の金属原子のはっきりした構造からなるナノメートル／サブナノメートルの種を指す。量子効果故に、クラスターは、個々のエネルギー準位を呈し、ＡＱＣのサイズが小さくなるにつれてバンドギャップが大きくなる。
【００１４】
本発明によると、「原子量子クラスター」、「裸の原子量子クラスター」または「ＡＱＣ」という用語は、いかなるリガンドもない２種以上のゼロ価の遷移金属原子の群を指す。したがって、本発明の方法は、リガンドのない原子量子クラスター（ＡＱＣ）、すなわち裸のＡＱＣの生成方法である。
【００１５】
原子量子クラスター（ＡＱＣ）はＥＳ２２７７５３１Ｂ２およびＷＯ２００７／０１７５５０で報告されている。
【００１６】
原子量子クラスターは、現況技術では「金属量子クラスター」としても知られている。ＡＱＣは、同一の（単核クラスター）または異なる（異核クラスター）遷移金属からなる。本発明との関連での「金属」という用語は、「金属」、特に「遷移金属」として知られている周期表の元素を指すが、これは前記元素の電気的挙動を指してはいない。ＥＰ１９１４１９６Ａ１に報告されているように、ＡＱＣでの電極の閉じ込めにより、これらの物質の特性の重要な変化を生じるエネルギー準位の量子分離が起こる。したがって、ＡＱＣにおける金属原子は、半導体様またはさらには絶縁体様の挙動を有する。
【００１７】
ＡＱＣはＭｎとして表され、ここで、Ｍは任意のゼロ価の遷移金属を表し、ｎは原子数を表す。ＡＱＣ中の原子数は１００原子未満であり、ＡＱＣの大きさは１〜２ｎｍ未満である。
【００１８】
「出発原子量子クラスター」という用語は、本発明の方法を開始させる原子量子クラスターを指す。さらに、出発原子量子クラスターは、本発明の方法において触媒として機能する。特定の実施形態において、出発ＡＱＣは、白金（Ｐｔ）、金（Ａｕ）、ロジウム（Ｒｈ）、イリジウム（Ｉｒ）、パラジウム（Ｐｄ）、ルテニウム（Ｒｕ）、オスミウム（Ｏｓ）、銀（Ａｇ）、銅（Ｃｕ）、鉄（Ｆｅ）、コバルト（Ｃｏ）、ニッケル（Ｎｉ）、チタン（Ｔｉ）、バナジウム（Ｖ）、クロム（Ｃｒ）、またはそれらの２種および多種の金属の組み合わせから選択される遷移金属により形成される。好ましくは、ＡＱＣの金属は、Ａｕ、Ａｇ、Ｃｕ、ＰｄおよびＰｔ、またはそれらの２種の金属の組み合わせから選択される。より好ましくは、出発ＡＱＣの金属は、ＡｕおよびＡｇまたはそれらの２種の金属の組み合わせから選択され、さらにより好ましくは、出発ＡＱＣの金属はＡｇである。
【００１９】
好適な出発原子量子クラスターには、市販されている任意のＡＱＣが含まれるか、または当該技術分野において公知の方法によって実験室で得られる。さらに、市販されている一部の金属塩は、既に少量のＡＱＣを含有していてもよく、これは出発ＡＱＣとして機能できる（Ｐｅｙｓｅｒ，Ｌ．Ａ．；Ｖｉｎｓｏｎ，Ａ．Ｅ．；Ｂａｒｔｋｏ，Ａ．Ｐ．；Ｄｉｃｋｓｏｎ，Ｒ．Ｍ．Ｓｃｉｅｎｃｅ  ２００１，２９１，１０３−１０６）。しかし、金属塩中に存在するクラスター量の正確な制御が、再現可能な結果を得るために推奨される。
【００２０】
本発明によれば、工程ａ）で用意される混合物は、ピコモル（１×１０−１２Ｍ）からマイクロモル濃度（１×１０−１０）の出発原子量子クラスターを含有している。好ましい実施形態において、本発明の方法の工程ａ）の混合物は、１×１０−１０Ｍ〜１×１０−７Ｍ、好ましくは１×１０−９Ｍ〜１×１０−８Ｍの濃度、より好ましくはナノモル濃度で出発原子量子クラスターを含有している。
【００２１】
本発明の文脈において、「金属塩」という用語は、金属塩中で生じる実効電荷がゼロであるように、金属カチオン（正に帯電したイオン）およびアニオン（陰イオン）で構成される化合物を指す。特定の実施形態において、金属塩は、当該技術分野において理解されるように、本発明の方法における制限反応体である。
【００２２】
特定の実施形態において、金属塩の金属は、銀、白金、パラジウム、金、銅、イリジウム、ロジウム、ルテニウム、ニッケル、鉄、コバルトまたはそれらの２種および多種の金属の組み合わせから選択される。好ましくは、金属塩の金属は、Ａｕ、Ａｇ、Ｃｕ、ＰｄおよびＰｔ、またはそれらの２種の金属の組み合わせから選択され、より好ましくはＡｇ、Ｃｕ、ＰｄおよびＰｔであり、さらにより好ましくはＡｇである。
【００２３】
特定の実施形態において、金属塩の金属および出発ＡＱＣの金属は、同じ金属または異なる金属であり、好ましくは異なる金属である。別の特定の実施形態において、金属塩の金属および出発ＡＱＣの金属は異なる金属であるため、生成されたＡＱＣの金属は金属塩の金属と同じである。
【００２４】
特定の実施形態において、金属塩の金属および出発ＡＱＣの金属は、同じ金属であり、好ましくは銀である。
【００２５】
特定の一実施形態において、金属塩は銀塩、好ましくは、臭素酸銀、亜臭素酸銀、塩素酸銀、過塩素酸銀、亜塩素酸銀、フッ化銀、硝酸銀、亜硝酸銀、酢酸銀、過マンガン酸銀およびそれらの混合物から選択される銀塩、好ましくは硝酸銀である。
【００２６】
本発明の方法の反応混合物の金属塩およびホールスカベンジャーは、極性溶媒に可溶であり、かつ、互いに反応しない。
【００２７】
本発明の方法の工程ａ）の混合物はさらに極性溶媒を含み、金属塩およびホールスカベンジャーは可溶である。好ましい実施形態において、極性溶媒は、水、アセトニトリル、クロロホルム、ジクロロメタン、酢酸、トルエンおよびそれらの混合物から選択される。
【００２８】
本発明の文脈において、「ホールスカベンジャー」という用語は、出発ＡＱＣの励起により生じる正孔によって酸化される犠牲剤を指す。本発明の方法におけるホールスカベンジャーは、反応混合物にプロモーターを適用した際にホールスカベンジャーが出発ＡＱＣに生じた正孔を埋めるのに十分な標準電極電位を電子に与えるように、出発ＡＱＣのＨＯＭＯ軌道（最高被占軌道）よりも低い標準電極電位を有する。
【００２９】
「標準電極電位」という用語は、現況技術において周知であり、標準状態、すなわち、１ａｔｍの圧力の気体である、２５℃にて１ｍｏｌｄｍ−３の有効濃度の溶質における可逆電極の個々の電位の尺度を表す。標準電極電位は一般にＥ°と表される。標準電極電位は、還元電位とも呼ばれるが、これは標準電極電位の値が高ければ高いほど、その元素が還元されやすくなる（電子を受け入れやすくなる）ためであり、したがって、それらはより優れた酸化剤である。
【００３０】
ＡＱＣのＨＯＭＯ軌道エネルギー、すなわちＥＨＯＭＯは、先に報告されたように（Ｊ．Ｃａｌｖｏ，Ｊ．Ｒｉｖａｓ  ａｎｄ  Ｍ．Ａ．Ｌｏｐｅｚ−Ｑｕｉｎｔｅｌａ，ｉｎ  Ｓｙｎｔｈｅｓｉｓ  ｏｆ  Ｓｕｂｎａｎｏｍｅｔｒｉｃ  Ｎａｎｏｐａｒｔｉｃｌｅｓ，Ｅｎｃｙｃｌｏｐｅｄｉａ  ｏｆ  Ｎａｎｏｔｅｃｈｎｏｌｏｇｙ  ，ｅｄ．Ｂ．Ｂｈａｒａｔ．，Ｓｐｒｉｎｇｅｒ  Ｖｅｒｌａｇ，Ｄｏｒｄｒｅｃｈｔ，２０１２，２６３９−２６４８；Ｎ．Ｖｉｌａｒ−Ｖｉｄａｌ，Ｊ．Ｒｉｖａｓ  ａｎｄ  Ｍ．Ａ．Ｌｏｐｅｚ−Ｑｕｉｎｔｅｌａ，ＡＣＳ  Ｃａｔａｌｙｓｉｓ，２０１２，２，１６９３−１６９７）ＡＱＣのＨＯＭＯ−ＬＵＭＯギャップのエネルギー（Ｅｇ）より概算でき、ＨＯＭＯ−ＬＵＭＯギャップのエネルギー（Ｅｇ）は、ジェリウムモデルによって、または紫外可視分光法によって実験的に計算でき、対応するＡＱＣのフェルミ準位（ＥＦ）は、対応する金属のフェルミ準位により概算できる、すなわち、ＥＨＯＭＯ＝−ＥＦ−１／２Ｅｇ。ＡＱＣのＥＨＯＭＯのより正確な概算は紫外光電子分光法により行うことができる。ホールスカベンジャーは、本発明の方法において金属塩と反応しない。さらに、ホールスカベンジャーならびに金属塩は、本発明の方法の反応混合物に可溶である。
【００３１】
特定の実施形態において、ホールスカベンジャーは２〜６個の炭素原子を有する直鎖または分岐鎖アルコールから選択される。好ましくは、ホールスカベンジャーは、エタノール、プロパン−１−オール、イソプロパノール、ブタン−１−オール、ブタン−２−オール、イソブタノール、１，１−ジメチル−エタノール、ペンタン−１−オール、ペンタン−２−オール、ペンタン−３−オール、２−メチルブタン−１−オール、３−メチルブタン−１−オール、３−メチルブタン−２−オール、２，２−ジメチルプロパン−１−オール、ヘキサン−１−オール、ヘキサン−２−オール、ヘキサン−３−オール、２−メチルペンタン−１−オール、３−メチルペンタン−１−オール、４−メチルペンタン−１−オール、２−メチルペンタン−２−オール、３−メチルペンタン−２−オール、４−メチルペンタン−２−オール、２−メチルペンタン−３−オール、３−メチルペンタン−３−オール、２，２−ジメチルブタン−１−オール、３，３−ジメチルブタン−１−オール、２，３−ジメチルブタン−２−オール、３，３−ジメチルブタン−２−オール、２−エチルブタン−１−オールおよびそれらの混合物である。別の特定の実施形態において、ホールスカベンジャーは、ヒドロキノン、ヨウ化物塩、シュウ酸、酢酸、ギ酸、ギ酸ナトリウム、亜硫酸塩およびそれらの混合物から選択される。
【００３２】
本発明の文脈における他の好適なホールスカベンジャーとしては、グリセロール、ビニルアルコール、ポリビニルアルコール、トリエタノールアミン等のアルコールアミン、およびそれらの混合物が挙げられる。
【００３３】
本発明の方法の工程ａ）の混合物におけるホールスカベンジャーの当量数は、金属塩の当量数よりも大きい。「当量数」という用語は、溶液中のイオンのモル数にそのイオンの価数を乗じたものを指す。
【００３４】
特定の実施形態において、工程ａ）の混合物は、
−  １×１０−１２Ｍ〜１×１０−１０Ｍ、好ましくは１×１０−１０Ｍ〜１×１０−７Ｍ、より好ましくは１×１０−９Ｍ〜１×１０−８Ｍの原子量子クラスターと、
−  ０．１ｍＭ〜１Ｍ、好ましくは０．５ｍＭ〜０．５Ｍ、好ましくは１ｍＭ〜０．０５Ｍ、より好ましくは１０ｍＭの金属塩と、
−  １ｍＭ〜１０Ｍ、好ましくは１０ｍＭ〜１Ｍ、より好ましくは５０ｍＭの酸化剤と、
−  １ｖ／ｖ％〜９０ｖ／ｖ％、好ましくは１０ｖ／ｖ％〜６０％、より好ましくは４０ｖ／ｖ％のホールスカベンジャーと、
−  １０ｖ／ｖ％〜９９ｖ／ｖ％、好ましくは４０ｖ／ｖ％〜９０％、より好ましくは６０ｖ／ｖ％の極性溶媒と
を含む。
【００３５】
さらに、工程ａ）の混合物は、金属塩の金属の標準電極電位を超える、好ましくは、金属塩の金属イオンの標準電極電位を超える標準電極電位を有する酸化剤を含んでよい。
【００３６】
特定の実施形態において、本発明の方法における酸化剤は、硝酸、過酸化水素、過マンガン酸塩、過塩素酸塩、オゾン、過硫酸塩、次亜塩素酸塩、亜塩素酸塩、次亜臭素酸塩、亜臭素酸塩、過クロム酸塩およびそれらの混合物から選択される。好ましくは、本発明の方法における酸化剤は、硝酸または過酸化水素から選択される。
【００３７】
さらに特定の実施形態において、工程（ａ）の混合物は、ピコモルからマイクロモル濃度の出発原子量子クラスター、金属塩、極性溶媒、出発原子量子クラスターの最高被占軌道（ＨＯＭＯ）よりも低い標準電極電位を有するホールスカベンジャー、および金属塩の金属の標準電極電位を超える標準電極電位を有する酸化剤からなり、前記金属塩および前記ホールスカベンジャーは、前記極性溶媒に可溶であり、かつ、互いに反応せず、混合物において、前記ホールスカベンジャーの当量数は、金属塩の当量数よりも大きい。
【００３８】
工程ｂ）によると、プロモーターは工程ａ）の混合物に適用され、プロモーターは、工程ａ）の混合物の出発原子量子クラスターのＨＯＭＯ−ＬＵＭＯギャップ以上のエネルギーを有する光または放射線である。
【００３９】
本発明の方法における「プロモーター」という用語は、出発原子量子クラスターの励起波長以下の波長を有する光または放射線を指し、これは、出発ＡＱＣのＨＯＭＯ−ＬＵＭＯギャップ（最高被占軌道−最低空軌道）のエネルギー以上のエネルギーである。
【００４０】
ＥＰ１１３８２１９６およびＥＰ１１３８２３７５１に記載されているように、ＡＱＣの励起波長の概算は、紫外可視分光法によって実験的に、またはジェリウムモデルによって理論的に決定できる（例えば、Ｊ．Ｃａｌｖｏ  ｅｔ  ａｌ．，Ｅｎｃｙｃｌｏｐｅｄｉａ  ｏｆ  Ｎａｎｏｔｅｃｈｎｏｌｏｇｙ，Ｅｄ．ｂｙ  Ｂ．Ｂｈｕｓｈａｎ，Ｓｐｒｉｎｇｅｒ  Ｖｅｒｌａｇ，２０１１参照）。
【００４１】
好ましい実施形態において、プロモーターはＵＶ、可視および／または近ＩＲ範囲の波長を有する光または放射線である。好ましくは、プロモーターは、２００ｎｍ〜８００ｎｍ、好ましくは３５０〜７５０ｎｍ、より好ましくは４００〜７００ｎｍ、さらにより好ましくは５００〜６００ｎｍの波長、および０．０１ミリワット／ｃｍ２〜１０ワット／ｃｍ２、好ましくは０．２〜０．８ミリワット／ｃｍ２、さらにより好ましくは０．４〜０．６ミリワット／ｃｍ２の強度を有する光または放射線である。より好ましい実施形態において、プロモーターは、約１ミリワット／ｃｍ２および波長２５０ｎｍのランプからの光または放射線である。
【００４２】
出発ＡＱＣの光触媒活性は、プロモーターからの光を吸収し、電子−正孔対（励起子）を作る能力に依存している。すなわち、電荷キャリア（電子および正孔）を作り出すことにより、電荷分離を誘導し、これにより、電荷キャリアを電荷受容体、すなわち電子受容体および正孔受容体に移動させることによって、後に光触媒プロセス、例えば還元−酸化（レドックス）反応を有効にすることができる。
【００４３】
いかなる理論にも拘束されないが、本発明者らは、プロモーターが反応混合物中で出発ＡＱＣを励起させ、出発ＡＱＣ中で励起子（電子−正孔対）を生じさせると考える。この正孔は反応混合物中のホールスカベンジャーを酸化させるが、電子は金属塩の金属カチオンを還元して新鮮なＡＱＣを生成する。主に金属イオンの還元中に触媒として機能する出発ＡＱＣが存在するため、反応は概して速く進行する。最初の新鮮なＡＱＣの形成後、反応はさらに進行し、ナノ粒子が形成される。しかし、金属イオンの標準電極電位（還元標準電位）を超えた標準電極電位を有する反応混合物中の酸化剤は、金属ナノ粒子を酸化させて金属イオンにし、金属ナノ粒子の溶解およびその後の金属塩の形成を引き起こし、したがって、さらなる新鮮なＡＱＣおよびより多くのナノ粒子を生成する方法を再び開始させる。酸化剤の存在下でのクラスターの高い安定性故に、その濃度は、本発明の方法において時間とともに増加するが、金属イオンおよびナノ粒子を含む反応混合物中で安定していない種は、連続的に還元または酸化される。
【００４４】
特定の実施形態において、本発明の方法の反応時間は、０．１〜６０時間、好ましくは１．５〜１０時間、さらにより好ましくは３時間である。
【００４５】
本発明の文脈において、「金属ナノ粒子」という用語は、ナノスケールの寸法を有するバルク金属からなる任意の粒子を指す。典型的な金属ナノ粒子は２〜数十ナノメートルの寸法を有する。ナノ粒子は通常、不規則な原子のシェルで囲まれたバルク金属のコアを持つコア−シェル構造を示す。
【００４６】
本発明の方法は、金属塩の金属の標準電極電位を超える標準電極電位を有する酸化剤を添加する工程（ｃ）を含み、酸化剤は、工程（ａ）の混合物に添加され、れ、かつ／または／または工程（ｂ）における前記プロモーターの適用中および／または適用後に添加され得る。本発明の方法によると、酸化剤は、工程ａ）の混合物中に存在し、かつ／または工程ｂ）における前記プロモーターの適用中および／もしくは後に、前記混合物に添加され得る。したがって、特定の実施形態において、酸化剤は、本発明の方法の工程ａ）の混合物中に存在し、プロモーターの適用中に混合物にさらに添加される。別の特定の実施形態において、酸化剤は、本発明の方法の工程ａ）の混合物中に存在し、プロモーターの適用中および適用後に混合物にさらに添加される。別の特定の実施形態において、酸化剤は、本発明の方法の工程ａ）の混合物中に存在し、プロモーターの適用後、好ましくはプロモーターの適用直後に混合物にさらに添加される。別の特定の実施形態において、酸化剤は、プロモーターの適用中に工程ａ）の混合物に添加される。別の特定の実施形態において、酸化剤は、プロモーターの適用中および適用後に工程ａ）の混合物に添加される。別の特定の実施形態において、酸化剤は、プロモーターの適用後に工程ａ）の混合物に添加される。別の特定の実施形態において、酸化剤は、工程ａ）の混合物に添加される。
【００４７】
金属塩の金属の標準電極電位を超える標準電極電位を有する、本発明の方法における酸化剤は、金属塩の金属イオンの還元により生成される金属ナノ粒子を酸化させることができる。したがって、例えば、金属塩の金属が銀であれば、本発明の方法の酸化剤は、銀の標準電極電位を超える、すなわち＋０．８０Ｖ超の標準電極電位を有する。さらに、酸化剤の量が反応混合物中の金属塩の量よりも多い場合、本方法の収率は増加する。したがって、特定の実施形態において、本発明の方法の混合物中の酸化剤の量は金属塩の量よりも多い。
【００４８】
さらに、反応混合物のＡＱＣは強力な酸化剤の存在下で安定している、すなわち、原子数およびその特性は維持されるが、金属ナノ粒子は酸化剤の存在によって酸化される。いくつかのＡＱＣの安定性は、現況技術ですでに報告されており（Ａｇ３、Ａｇ５、Ａｇ９、Ｃｕ５（Ｓ．Ｈｕｓｅｙｉｎｏｖａ，Ｊ．Ｂｌａｎｃｏ，Ｆ．Ｇ．Ｒｅｑｕｅｊｏ，Ｊ．Ｒａｍａｌｌｏ−Ｌｏｐｅｚ，Ｍ．Ｃ．Ｂｌａｎｃｏ，Ｄ．Ｂｕｃｅｔａ  ａｎｄ  Ｍ．Ａ．Ｌｏｐｅｚ−Ｑｕｉｎｔｅｌａ．Ｊ．Ｐｈｙｓ．Ｃｈｅｍ．Ｃ，２０１６，１２０，１５９０２−１５９０８；Ｊ．Ｍ．Ｂｌａｎｃｏ，Ｅｌｅｃｔｒｏｃｈｅｍｉｃａｌ  ｓｙｎｔｈｅｓｉｓ  ｏｆ  Ａｇ  Ａｔｏｍｉｃ  Ｑｕａｎｔｕｍ  Ｃｌｕｓｔｅｒｓ，Ｕｎｉｖｅｒｓｉｔｙ  ｏｆ  Ｓａｎｔｉａｇｏ  ｄｅ  Ｃｏｍｐｏｓｔｅｌａ，２０１７）、その大きなＨＯＭＯ−ＬＵＭＯギャップに関連付けられている（Ｓ．Ｈｕｓｅｙｉｎｏｖａ  ｅｔ  ａｌ．Ｊ．Ｐｈｙｓ．Ｃｈｅｍ．Ｃ，２０１６，１２０，１５９０２−１５９０８）。
【００４９】
出発ＡＱＣとは対照的に、「新鮮なＡＱＣ」という用語は、本発明の方法によって生成されるＡＱＣを指す。有利には、本発明の方法は、高収率でＡＱＣ、好ましくは「高収率の新鮮なＡＱＣ」を得ることを可能にする。特定の実施形態において、本発明は、原子量子クラスターが１０％超、好ましくは２０％超、より好ましくは約４０％の収率で生成される方法に関する。好ましい実施形態において、原子量子クラスターは、６０％、好ましくは８０％超、さらにより好ましくは１００％の収率で生成される。特定の実施形態において、反応混合物中のすべての金属が最終的にＡＱＣに変換され、したがって、原子量子クラスターは１００％の収率で生成される。特定の実施形態において、本発明は、原子量子クラスターが少なくともミリグラムスケールで生成される方法に関する。本発明の方法の条件は、実験室での日常的な作業によって最適化することができる。
【００５０】
好ましい実施形態において、本発明の方法は、原子量子クラスターを含む混合物をもたらし、前記原子量子クラスターは、工程（ａ）の量よりも多い量である。
【００５１】
好ましい実施形態において、本発明の方法は、新鮮な原子量子クラスターを含む混合物をもたらす。好ましくは、前記新鮮な原子量子クラスターは、工程（ａ）の出発原子量子クラスターとは異なる。より好ましくは、前記新鮮な原子量子クラスターは、１０％超、好ましくは２０％超、より好ましくは約４０％の収率で生成される。
【００５２】
好ましい実施形態において、本発明の方法は、新鮮な原子量子クラスターを含む混合物をもたらし、新鮮な原子量子クラスターの量は、反応時間とともに増加する。
【００５３】
好ましい実施形態において、本発明の方法は反応混合物を含み、前記反応混合物は、工程（ｃＩの酸化剤を添加し、工程（ｂ）のプロモーターを適用した後に生成される。好ましくは、前記反応混合物は、新鮮な原子量子クラスターを含み、より好ましくは、前記反応混合物において、新鮮な原子量子クラスターは、反応時間全体にわたって生成される。
【００５４】
特定の実施形態において、本発明は、原子量子クラスターが工程（ａ）の出発原子量子クラスターの濃度よりも高い濃度で、好ましくは、マイクロモル濃度より高い濃度で生成される方法に関する。
【００５５】
好ましい実施形態において、本発明の方法は、原子量子クラスターを含む混合物をもたらし、前記原子量子クラスターは、工程（ａ）の原子量子クラスターの濃度よりも高い濃度、好ましくはマイクロモル濃度よりも高い濃度である。
【００５６】
好ましい実施形態において、本発明の方法は、新鮮な原子量子クラスターを含む混合物をもたらし、前記新鮮な原子量子クラスターは、工程（ａ）における出発原子量子クラスターよりも多い量、好ましくはマイクロモル濃度よりも高い濃度である。特定の実施形態において、工程（ａ）の原子量子クラスターは触媒である。
【００５７】
好ましい実施形態において、本発明の方法は、
原子量子クラスター（ＡＱＣ）の生成方法であって、
ａ）下記：
−  ピコモルからマイクロモル濃度の出発原子量子クラスターと、
−  金属塩と、
−  極性溶媒と、
−  出発原子量子クラスターの最高被占軌道（ＨＯＭＯ）よりも低い標準電極電位を有するホールスカベンジャーと
を含む混合物であって、
前記金属塩および前記ホールスカベンジャーは、前記極性溶媒に可溶であり、互いに反応せず、
混合物において、前記ホールスカベンジャーの当量数は、金属塩の当量数よりも大きいことを特徴とする
混合物を用意する工程と、
ｂ）工程ａ）の混合物にプロモーターを適用する工程であって、ここで当該プロモーターは、工程（ａ）の混合物の出発原子量子クラスターのＨＯＭＯ−ＬＵＭＯギャップ以上のエネルギーを有する光または放射線であることを特徴とする工程と、
ｃ）工程ａ）の金属塩の金属の標準電極電位を超える標準電極電位を有する酸化剤を添加する工程であって、
ここで、当該酸化剤は、工程ａ）の混合物に添加され、および／または工程ｂ）における前記プロモーターの適用中および／または適用後に、前記混合物に添加され、
新鮮な原子量子クラスターが生成され、好ましくは、新鮮な原子量子クラスターが生成され、より好ましくは、新鮮な原子量子クラスターは、１０％超、好ましくは２０％超、より好ましくは約４０％の収率で生成されることを特徴とする工程とを含む、方法である。
【００５８】
より好ましい実施形態において、ＡＱＣの量は、本発明の方法によって増加し、より好ましくは、新鮮なＡＱＣの量は、本発明の方法によって増加する。
【００５９】
特定の実施形態において、新鮮なＡＱＣの金属は、工程（ａ）における出発ＡＱＣの金属と同じかまたは異なり、好ましくは同じであり、より好ましくは銀である。
【００６０】
より特定の実施形態において、新鮮なＡＱＣの金属は、工程（ａ）における出発ＡＱＣの金属とは異なる。
【００６１】
より好ましい実施形態において、ＡＱＣの収率は、本発明の方法によって増加し、好ましくは、新鮮なＡＱＣの収率は増加する。
【００６２】
本発明の文脈において、「収率」という用語は、得られた所望の生成物の量ら計算されたパーセント収率および当該技術分野で公知の制限反応体のモル数に基づいて化学量論的計算によって算出される理論的収率かとして理解される。さらに、理論的収率の計算では、１つの反応のみが発生し、制限反応体は完全に反応すると仮定している。好ましくは、本発明の金属塩は、本発明の収率を計算するための制限反応体である。より好ましくは、本発明において、反応混合物中のすべての金属が最終的にＡＱＣに変換されると、原子量子クラスターは１００％の収率で生成され。特に、本発明の金属塩のすべての金属が新鮮なＡＱＣに変換される場合、原子量子クラスターは１００％の収率で生成される。また、特定の実施形態において、出発金属ＡＱＣの金属が本発明の金属塩および生成された金属ＡＱＣの金属と同じである場合、前記出発原子量子クラスターは、本発明の方法の収率を計算するときに考慮されないか、または前記計算に著しく影響を及ぼさないほど少量であり、好ましくは収率の計算時に考慮されない。
【００６３】
特定の実施形態において、本発明の収率は、得られたＡＱＣのモルの量から計算されたパーセント収率および制限反応体のモル数から計算された理論的収率として計算され、好ましくは、理論的収率の計算は、制限反応体が完全に反応し、１つの反応でのみ反応すると仮定している。
【００６４】
さらなる特定の実施形態において、本発明の収率は、金属ＡＱＣの得られた金属のモル量を、本発明の金属塩の金属のモル数に基づく化学量論的計算により計算される理論的収率で除すことにより、パーセント収率として計算される。理論的収率の計算は、１つの反応のみが起こり、本発明の金属塩が完全に反応すると仮定している。
【００６５】
さらなる特定の実施形態において、本発明の収率は、金属ＡＱＣの得られた金属のモル量を、本発明の金属塩の金属のモル数に基づく化学量論的計算により計算される理論的収率で除すことにより、パーセント収率として計算される。理論的収率の計算は、１つの反応のみが起こり、本発明の金属塩が完全に反応すると仮定している。
【００６６】
さらなる特定の実施形態において、本発明の収率は、金属ＡＱＣの得られた金属のモル量を、本発明の金属塩の金属のモル数に基づく化学量論的計算により計算される理論的収率で除すことにより、パーセント収率として計算される。
理論的収率の計算は、１つの反応のみが起こり、本発明の金属塩が完全に反応すると仮定している。
好ましくは、出発ＡＱＣの金属が金属塩の金属と同じである場合、出発ＡＱＣの初期モルは収率計算では考慮されず、好ましくは、出発ＡＱＣの初期モルは、新鮮な金属ＡＱＣの金属の得られたモルの計算で考慮されず、より好ましくは、出発ＡＱＣの初期モルは、新鮮なＡＱＣの金属モルを計算するために金属ＡＱＣの金属の得られたモル合計から減じられる。
より好ましくは出発ＡＱＣの金属が金属塩の金属と同じである場合、出発ＡＱＣの初期モルは収率計算では考慮されず、好ましくは、出発ＡＱＣの初期モルは、ＡＱＣの金属の得られたモルの計算で考慮されない。
さらにより好ましくは、出発ＡＱＣの初期モルは、金属ＡＱＣの金属の得られた合計モルから減じられる。
【００６７】
本発明の方法から得られるＡＱＣは、エレクトロスプレーイオン化（ＥＳＩ）質量分析法によって特定可能である。図１は、本発明の方法から得られるＡｇ  ＡＱＣのＥＳＩ−質量分析法を示す。検出されたピークは、Ａｇ２（２３０）、Ａｇ３（４０１）、Ａｇ５（５７０および７８６）、Ａｇ７（９１２および１０８１）、Ａｇ９（１２４８）のＡｇ  ＡＱＣとして特定される
【００６８】
好ましい実施形態において、本発明の方法から得られるＡＱＣの金属原子は、白金（Ｐｔ）、金（Ａｕ）、ロジウム（Ｒｈ）、イリジウム（Ｉｒ）、パラジウム（Ｐｄ）、ルテニウム（Ｒｕ）、オスミウム（Ｏｓ）、銀（Ａｇ）、銅（Ｃｕ）、鉄（Ｆｅ）、コバルト（Ｃｏ）、ニッケル（Ｎｉ）、チタン（Ｔｉ）、バナジウム（Ｖ）、クロム（Ｃｒ）またはそれらの２種および多種の金属の組み合わせから選択される。好ましくは、ＡＱＣの金属は、Ａｕ、Ａｇ、Ｃｕ、ＰｄおよびＰｔ、またはそれらの２種の金属の組み合わせから選択される。
【００６９】
さらに、本発明の方法は、金属塩の濃度および種類、光触媒ＡＱＣの濃度、ホールスカベンジャーの濃度および種類、ならびにプロモーターの波長等、本方法の条件を最適化することによって、様々な数の金属原子からなるＡＱＣを生成することを可能にする。特定の実施形態において、本発明の方法から得られるＡＱＣは、２〜５０の間の、複数の金属原子を有する。好ましい実施形態において、本発明の方法によって生成されるＡＱＣは、３０個未満の金属原子（Ｍｎ、ｎ＜３０）、好ましくは１５個未満の金属原子（Ｍｎ、ｎ＜１５）から構成され、さらにより好ましくは本ＡＱＣは２〜１０個の金属原子（Ｍｎ、２＜ｎ＜１０）によって形成される。
【００７０】
特定の実施形態において、本発明の方法によって生成されるＡＱＣの平均サイズは、０．３〜１．５ｎｍであり、好ましくは平均サイズは１ｎｍ未満、より好ましくは約０．３〜０．９ｎｍである。
【００７１】
さらに、溶液中のＡＱＣの濃度は、紫外可視分光法で測定されてもよい。したがって、例えば、図２は、異なる時点における本発明の方法の反応の紫外可視スペクトルを示す。５時間後、酸化剤を追加する前に、本図面は、ナノ粒子の存在に関連する約４２０ｎｍのプラズモンバンドと、クラスターの存在に関連する約２８０ｎｍのバンドとを示している。対照的に、５時間後かつ酸化剤の添加後は、クラスターのバンドのみが残る。
【００７２】
別の態様では、本発明は、
−  原子量子クラスターと、
−  金属塩と、
−  金属塩の金属の標準電極電位を超える標準電極電位を有する酸化剤と、
−  原子量子クラスターのＨＯＭＯ軌道よりも低い標準電極電位を有するホールスカベンジャーと、
−  極性溶媒と
を含む混合物または組成物であって、
金属塩およびホールスカベンジャー双方は、混合物に可溶であり、かつ、互いに反応せず、さらに混合物中のホールスカベンジャーの当量数は、混合物中の金属塩の当量数よりも大きい、混合物または組成物にも関する。
【００７３】
特定の実施形態において、本発明の混合物の原子量子クラスターは、好ましくはピコモルからマイクロモル濃度の、出発原子量子クラスターである。
【００７４】
特定の実施形態において、本発明は、
−  少なくとも原子量子クラスターと、
−  金属塩と、
−  所望により、前記金属イオンの標準電極電位を超える標準電極電位を有する酸化剤と、
−  少なくとも原子量子クラスターのＨＯＭＯ軌道よりも低い標準電極電位を有するホールスカベンジャーと、
−  極性溶媒と
を含む、工程ａ）の混合物または組成物であって、
金属塩およびホールスカベンジャー双方は、混合物中に可溶であり、かつ、互いに反応せず、さらに混合物中のホールスカベンジャーの当量数は、混合物中の金属塩の当量数よりも大きい、混合物または組成物に関する。
【００７５】
好ましい実施形態において、工程ａ）の混合物または組成物は、
−  １×１０−１２Ｍ〜１×１０−６Ｍ、好ましくは１×１０−１０Ｍ〜１×１０−７Ｍ、より好ましくは１×１０−９Ｍ〜１×１０−８Ｍの原子量子クラスターと、
−  ０．１ｍＭ〜１Ｍ、好ましくは０．５ｍＭ〜０．５Ｍ、好ましくは１ｍＭ〜０．０５Ｍ、より好ましくは約１０ｍＭの金属塩と、
−  １ｍＭ〜１０Ｍ、好ましくは１０ｍＭ〜１Ｍ、より好ましくは５０ｍＭの酸化剤と、
−  １ｖ／ｖ％〜９０ｖ／ｖ％、好ましくは１０ｖ／ｖ％〜６０％、より好ましくは約４０ｖ／ｖ％のホールスカベンジャーと、
−  １０ｖ／ｖ％〜９９ｖ／ｖ％、好ましくは４０ｖ／ｖ％〜９０％、より好ましくは約６０ｖ／ｖ％の極性溶媒と
を含む。
【００７６】
上記の体積パーセントは、ＡＱＣ、金属塩および酸化剤によって混合物の体積が増加しないと仮定して計算されている。さらに、万が一体積が増加した場合、極性溶媒およびホールスカベンジャーの体積の合計は、それらの関係を維持し、他の成分によって増える最終的な体積を考慮して、１００％に調整される。
【００７７】
本発明の方法の工程ａ）の混合物または組成物中、混合物中に存在するＡＱＣは、本発明の方法を開始させる出発ＡＱＣに対応する。
【００７８】
別の実施形態において、本発明は、
−  １×１０−５Ｍ〜１Ｍ、好ましくは１×１０−３Ｍ〜０．１Ｍ、好ましくは約５ｍＭの原子量子クラスターと、
−  ０〜０．９Ｍ、好ましくは約５ｍＭの金属塩と、
−  ０Ｍ〜５Ｍの酸化剤と、
−  ０ｖ／ｖ％〜８０ｖ／ｖ％、好ましくは３０ｖ／ｖ％〜５０％のホールスカベンジャーと、
−  ２０ｖ／ｖ％〜１００ｖ／ｖ％、好ましくは５０ｖ／ｖ％〜７０ｖ／ｖ％の極性溶媒と
を含む、本発明の方法により得られる混合物または組成物に関する。
【００７９】
別の特定の実施形態において、本発明は、好ましくは、
−  １×１０−５Ｍ〜１Ｍ、好ましくは１×１０−３Ｍ〜０．１Ｍ、好ましくは約５ｍＭの原子量子クラスターと、
−  ０．０１〜０．９Ｍ、好ましくは約５ｍＭの金属塩と、
−  ０．０１Ｍ〜５Ｍの酸化剤と、
−  ０．０１ｖ／ｖ％〜８０ｖ／ｖ％、好ましくは３０ｖ／ｖ％〜５０％のホールスカベンジャーと、
−  ２０ｖ／ｖ％〜１００ｖ／ｖ％、好ましくは５０ｖ／ｖ％〜７０ｖ／ｖ％の極性溶媒と
を含む、本発明の方法により得られる混合物または組成物に関する。
【００８０】
上記の体積パーセントは、ＡＱＣ、金属塩および酸化剤によって混合物の体積が増加しないと仮定して計算されている。さらに、万が一体積が増加した場合、極性溶媒およびホールスカベンジャーの体積の合計は、それらの関係を維持し、他の成分によって増える最終的な体積を考慮して、１００％に調整される。
【００８１】
好ましい実施形態において、ＡＱＣにより混合物の体積が増えず、また万が一体積が増加した場合、極性溶媒の体積は、それらの関係を維持しながら１００％に調整されると仮定して、前記混合物は、１００ｖ／ｖ％の極性溶媒と、１×１０−５Ｍ〜１ＭのＡＱＣとを含む。
【００８２】
本発明の混合物中の原子量子クラスターには、市販されている任意のＡＱＣが含まれるか、または実験室で得られる。好ましい実施形態において、混合物のＡＱＣは、白金（Ｐｔ）、金（Ａｕ）、ロジウム（Ｒｈ）、イリジウム（Ｉｒ）、パラジウム（Ｐｄ）、ルテニウム（Ｒｕ）、オスミウム（Ｏｓ）、銀（Ａｇ）、銅（Ｃｕ）、鉄（Ｆｅ）、コバルト（Ｃｏ）、ニッケル（Ｎｉ）、チタン（Ｔｉ）、バナジウム（Ｖ）、クロム（Ｃｒ）、ならびにそれらの２種および多種の金属の組み合わせから選択される遷移金属により形成される。より好ましくは、ＡＱＣの金属は、Ａｕ、Ａｇ、Ｃｕ、ＰｄおよびＰｔまたはそれらの２種の金属の組み合わせから選択され、さらにより好ましくは、ＡＱＣの金属はＡｕおよびＡｇまたはそれらの２種の金属の組み合わせから選択される。
【００８３】
好ましい実施形態において、混合物または組成物中の金属塩の金属は、銀、白金、パラジウム、金、銅、イリジウム、ロジウム、ルテニウム、ニッケル、鉄、コバルトまたはそれらの２種および多種の金属の組み合わせから選択される。好ましくは、金属塩の金属は、Ａｕ、Ａｇ、Ｃｕ、ＰｄおよびＰｔ、またはそれらの２種の金属の組み合わせから選択される。好ましい実施形態において、本発明の混合物中の金属塩の金属および出発ＡＱＣの金属は、同じ金属または異なる金属である。より好ましい実施形態において、金属塩は銀塩、好ましくは、臭素酸銀、亜臭素酸銀、塩素酸銀、過塩素酸銀、亜塩素酸銀、フッ化銀、硝酸銀、亜硝酸銀、酢酸銀、過マンガン酸銀およびそれらの混合物から選択される銀塩である。
【００８４】
ホールスカベンジャーならびに金属塩は、本発明の混合物に可溶である。さらに、ホールスカベンジャーは、本発明の混合物中の金属塩と反応しない。
【００８５】
好ましい実施形態において、ホールスカベンジャーは２〜６個の炭素原子を有する直鎖または分岐鎖アルコールから選択される。より好ましくは、ホールスカベンジャーは、エタノール、プロパン−１−オール、イソプロパノール、ブタン−１−オール、ブタン−２−オール、イソブタノール、１，１−ジメチル−エタノール、ペンタン−１−オール、ペンタン−２−オール、ペンタン−３−オール、２−メチルブタン−１−オール、３−メチルブタン−１−オール、３−メチルブタン−２−オール、２，２−ジメチルプロパン−１−オール、ヘキサン−１−オール、ヘキサン−２−オール、ヘキサン−３−オール、２−メチルペンタン−１−オール、３−メチルペンタン−１−オール、４−メチルペンタン−１−オール、２−メチルペンタン−２−オール、３−メチルペンタン−２−オール、４−メチルペンタン−２−オール、２−メチルペンタン−３−オール、３−メチルペンタン−３−オール、２，２−ジメチルブタン−１−オール、３，３−ジメチルブタン−１−オール、２，３−ジメチルブタン−２−オール、３，３−ジメチルブタン−２−オール、２−エチルブタン−１−オールおよびそれらの混合物から選択される。別の好ましい実施形態において、ホールスカベンジャーは、ヒドロキノン、ヨウ化物塩、シュウ酸、酢酸、ギ酸、ギ酸ナトリウム、亜硫酸塩およびそれらの混合物から選択される。他の好適なホールスカベンジャーとしては、グリセロール、ビニルアルコール、ポリビニルアルコール、トリエタノールアミン等のアルコールアミン、およびそれらの混合物が挙げられる。
【００８６】
好ましい実施形態において、本発明の混合物中の酸化剤は、硝酸、過酸化水素、過マンガン酸塩、過塩素酸塩、オゾン、過硫酸塩、次亜塩素酸塩、亜塩素酸塩、次亜臭素酸塩、亜臭素酸塩、過クロム酸塩およびそれらの混合物、さらにより好ましくは、硝酸または過酸化水素から選択される。
【００８７】
好ましい実施形態において、極性溶媒は、水、アセトニトリル、クロロホルム、ジクロロメタン、酢酸、トルエンおよびそれらの混合物から選択される。
【００８８】
本発明は、好ましくは、
−  １×１０−５Ｍ〜１Ｍ、好ましくは１×１０−３Ｍ〜０．１Ｍ、好ましくは約５ｍＭの原子量子クラスターと、
−  ０〜０．９Ｍ、好ましくは約５ｍＭの金属塩と、
−  ０Ｍ〜５Ｍの酸化剤と、
−  ０ｖ／ｖ％〜８０ｖ／ｖ％、好ましくは３０ｖ／ｖ％〜５０％のホールスカベンジャーと、
−  ２０ｖ／ｖ％〜１００ｖ／ｖ％、好ましくは５０ｖ／ｖ％〜７０ｖ／ｖ％の極性溶媒と
を含み、
金属塩およびホールスカベンジャーは両方とも混合物中に可溶であり、互いに反応せず、混合物中のホールスカベンジャーの当量数は、混合物中の金属塩の当量数よりも大きい、本発明の方法によって得られる混合物または組成物にも関する。
【００８９】
上記の体積パーセントは、ＡＱＣ、金属塩および酸化剤によって混合物の体積が増加しないと仮定して計算されている。さらに、万が一体積が増加した場合、極性溶媒およびホールスカベンジャーの体積の合計は、それらの関係を維持し、他の成分によって増える最終的な体積を考慮して、１００％に調整される。
【実施例】
【００９０】
実施例１
７５０ｍＬのＨ２Ｏ  Ｍｉｌｌｉ−Ｑ、７５０ｍＬの２−プロパノール（ホールスカベンジャー）、１．２ｇのＡｇＮＯ３（既に約０．３マイクログラムのＡｇ  ＡＱＣを含有している）（Ａｇ  ０．５ｇ／Ｌ）を２Ｌのビーカーに添加する。次に、サンプルを、連続撹拌下で５時間、約１ミリワット／ｃｍ２および２５０ｎｍの波長のランプで照射する。このとき、１ｍＬのＨＮＯ３（６５ｖ／ｖ％）が、銀塩に対して大過剰に、照射開始から３０分後に添加され、５時間の照射後に０．５ｍＬ添加される。溶液に残っているＡｇ＋の最終濃度（イオン選択性電極により測定）は０．３ｇ／Ｌである。残り（０．２ｇ／Ｌ）は裸のＡＱＣに対応しており、これは使用された強力な酸化条件下で唯一の安定した種である。
【００９１】
クラスターは、ＥＳＩ質量分析によって特定されている（図１参照）。ＥＳＩ−質量スペクトルで観測されたピークは、Ａｇ２（２３０）、Ａｇ３（４０１）、Ａｇ５（５７０および７８６）、Ａｇ９（１２４８）のＡｇ  ＡＱＣに対応している。
【００９２】
クラスターの濃度は、Ａｇ  ＡＱＣの減衰係数がε＝１０００Ｍ−１ｃｍ−１のオーダーである（Ｊ．Ｎｅｉｓｓａ，Ｃ．Ｐｅｒｅｚ−Ａｒｎａｉｚ，Ｖ．Ｐｏｒｔｏ，Ｎ．Ｂｕｓｔｏ，Ｅ．Ｂｏｒｒａｊｏ，Ｊ．Ｍ．Ｌｅａｌ，Ｍ．Ａ．Ｌｏｐｅｚ−Ｑｕｉｎｔｅｌａ，Ｂ．Ｇａｒｃｉａ  ａｎｄ  Ｆ．Ｄｏｍｉｎｇｕｅｚ，Ｃｈｅｍ．Ｓｃｉ．，２０１５，６，６７１７−６７２４；Ｄ．Ｂｕｃｅｔａ，Ｎ．Ｂｕｓｔｏ，Ｇ．Ｂａｒｏｎｅ，Ｊ．Ｍ．Ｌｅａｌ，Ｆ．Ｄｏｍｉｎｇｕｅｚ，Ｌ．Ｊ．Ｇｉｏｖａｎｅｔｔｉ，Ｆ．Ｇ．Ｒｅｑｕｅｊｏ，Ｂ．Ｇａｒｃｉａ  ａｎｄ  Ｍ．Ａ．Ｌｏｐｅｚ−Ｑｕｉｎｔｅｌａ．Ａｎｇｅｗ．Ｃｈｅｍ．Ｉｎｔ．Ｅｄ．Ｅｎｇｌ．２０１５，５４（２６）：７６１２−６）ことを考慮して、紫外可視分光法（図２）で確認した。図２は、異なる時点、すなわちＡ）開始（０’）（実線）、Ｂ）５時間の反応後（３００’）（酸化剤添加前）（点線）、Ｃ）５時間の反応後（３００’）かつ酸化剤添加後（破線）における反応の紫外可視スペクトルを示す。
【００９３】
５時間の反応後（図２）、約４２０ｎｍでＡｇプラズモンバンドが見てとれ、Ａｇナノ粒子の存在を示している。また、クラスターにより、２７５ｎｍのバンドがはっきりと見てとれる。しかし、５時間の反応後かつ酸化剤の添加後はクラスターのバンドのみが残り、クラスターは酸化剤の存在下では安定しているが、ナノ粒子は酸化されていることを示す（図２）。
【００９４】
さらに、図２は、ＡＱＣに関連する（前述の引用文献参照）２７５ｎｍでの最終的な吸光度（１ｃｍのキュベットを使用）が約０．４５であることを示し、これにより、（５個の原子からなる平均クラスターサイズを考慮した）Ａｇ  ＡＱＣの濃度０．４５／１０００Ｍ−１ｃｍ−１×１ｃｍ＝０．４５ｍＭ≒０．２４ｇ／Ｌを得ることができる。この値は、先に計算された値と非常によく一致しているが、εの値および平均クラスターサイズはいくらか不確実である。
【００９５】
実施例２
１３５０ｍＬのＨ２Ｏ  Ｍｉｌｌｉ−Ｑ、１５０ｍＬの２−プロパノール（ホールスカベンジャー）、１．２ｇのＡｇＮＯ３（既に約０．３マイクログラムのＡｇ  ＡＱＣを含有している）（Ａｇ  ０．５ｇ／Ｌ）、１ｍＬのＨＮＯ３（６５ｖ／ｖ％）（銀塩に対して大過剰）を２Ｌのビーカーに添加する。次に、サンプルを、連続撹拌下で５時間、約１ミリワット／ｃｍ２および２５０ｎｍの波長のランプで照射する。図３は、ＡＱＣに関連する（前述の引用文献参照）２７５ｎｍでの最終的な吸光度（１ｃｍのキュベットを使用）が約０．１５であることを示し、これにより、Ａｇ  ＡＱＣの濃度０．１５／１０００Ｍ−１ｃｍ−１×１ｃｍ＝０．１５ｍＭ≒８０ｍｇ／Ｌを得ることができる。本実施例のＡｇ  ＡＱＣの濃度は、前の実施例よりも小さいが、これは、ホールスカベンジャーの濃度も低いためである。
【図１】
2021511442.tif 000002
【図２】
2021511442.tif 000003
【図３】
2021511442.tif 000004
【国際調査報告】
2021511442.tif 000005
2021511442.tif 000006